【事件の表示】
　特許第３０９１２４９号「吸収性物品」の請求項１ないし６に係る特許に対する特許異議の申立てについて、次のとおり決定する。
【結　論】
　訂正を認める。
　特許第３０９１２４９号の請求項１ないし６に係る特許を維持する。
【理　由】
１．手続の経緯 　                           　
　本件特許第３０９１２４９号の請求項１〜６に係る発明は、平成３年３月５日に特許出願され、平成１２年７月１２日に特許権の設定の登録がされた後、その特許について、山川寧（以下、「申立人Ａ」という）及びユニ・チャーム株式会社（以下「申立人Ｂ」という）から特許異議の申立てがされ、当審による取消理由通知の意見書提出の指定期間内である平成１５年８月１９日に、明細書の訂正請求がされた。
　　
２．訂正の適否についての判断
（１）訂正の内容
  訂正事項ａ−１．登録時の請求項１を
「液体透過性の表面材、液体保持性の吸収体及び液体不透過性の防漏材を有する吸収性物品において、上記吸収体の少なくとも一部に、合成繊維を熱接着又はバインダーで接着してなる繊維集合体からなる、三次元的な骨格構造を有する多孔体を用い、該多孔体は、その表面が親水性で、下記数６により特定される表面の親水度が０．３以上であり、且つ液を吸収すると、体積が異方性を有して膨張し、下記数４〔但し、数４におけるＥｘ、Ｅｙ及びＥｚはそれぞれ下記数１、数２及び数３による。数３における試験片（多孔体）のｚ軸方向は吸収性物品の厚み方向を意味する。〕で特定される膨張異方性が１．３以上であり、下記数５により特定される毛管浸透圧が２０００dyne／cm2 以上であることを特徴とする吸収性物品。
【数１】【数２】【数３】【数４】【数５】【数６】（数１〜６の式の記載は省略する。）」と訂正する。
　
訂正事項ａ−２．登録時の請求項２を
「　該多孔体は、水溶性バインダー溶液を含浸させ、更に、圧縮及び乾燥成型してなることを特徴とする請求項１記載の吸収性物品。」
と訂正し、請求項の項番を２から３にする。
　
訂正事項ａ−３．登録時の請求項３を
「　液体透過性の表面材、液体保持性の吸収体及び液体不透過性の防漏材を有する吸収性物品において、上記吸収体の少なくとも一部に、合成高分子からなる発泡体からなる、三次元的な骨格構造を有する多孔体を用い、該多孔体は、その表面が親水性で、下記数１２により特定される表面の親水度が０．３以上であり、且つ液を吸収すると、体積が異方性を有して膨張し、下記数１０〔但し、数１０におけるＥｘ、Ｅｙ及びＥｚはそれぞれ下記数７、数８及び数９による。数９における試験片（多孔体）のｚ軸方向は吸収性物品の厚み方向を意味する。〕で特定される膨張異方性が１．３以上であり、下記数１１により特定される毛管浸透圧が２０００dyne／cm2 以上であることを特徴とする吸収性物品。
【数７】【数８】【数９】【数１０】【数１１】【数１２】（数７〜１２の式の記載は省略する。）」と訂正し、請求項の項番を３から２にする。
　
訂正事項ａ−４．登録時の請求項４を
「該多孔体は、水溶性バインダー溶液を含浸させ、更に、圧縮及び乾燥成型してなることを特徴とする請求項２記載の吸収性物品。」と訂正する。
　
訂正事項ａ−５．登録時の請求項５を
「該多孔体を、吸収体全面ではなく、排泄部分にのみ設置することを特徴とする請求項１記載の吸収性物品。」と訂正する。
　
訂正事項ａ−６．登録時の請求項６を
「該多孔体を、吸収体全面ではなく、排泄部分にのみ設置することを特徴とする請求項２記載の吸収性物品。」と訂正する。
　　　
　ｂ．明細書の段落番号【００１５】〜【００１７】、【００２２】、【００２６】〜【００２９】、【００３１】、【００３９】、【００４０】、【００４９】〜【００５１】、【００５３】、【００５５】の記載を、別紙の段落番号【００１５】〜【００１７】、【００２２】、【００２６】〜【００２９】、【００３１】、【００３９】、【００４０】、【００４９】〜【００５１】、【００５３】、【００５５】の通り訂正し、明細書の段落番号【００５４】、【００５６】の記載を削除する。
　
ｃ．明細書の段落番号【００４８】の【表１】を、段落番号【００７４】の【表２】の通りに、また、明細書の段落番号【００７４】の【表２】を、段落番号【００４８】の【表１】の通りに訂正する。
　
（なお、本決定においては、上付文字で表示されているものについても、通常の文字サイズで記載した。）
　　
（２）訂正の適否
 １）訂正事項ａ−１及びａ−３について
　訂正事項ａ−１は、登録時の【請求項１】に記載の発明において、「多孔体」を「合成繊維を熱接着又はバインダーで接着してなる繊維集合体からなる」ものであって、「数６により特定される表面の親水度が０．３以上」、「数５により特定される毛管浸透圧が２０００dyne／cm2 以上である」ものに限定するとともに、数５，６の式を追加し、更に、生理食塩水及びＥｔＯＨの比重の単位について、「ｃｍ２」の誤記を「ｃｍ３」に訂正するものであるから、これらの訂正は特許請求の範囲の減縮或いは誤記の訂正を目的とするものである。
　また、訂正事項ａ−３は、登録時の明細書の【請求項１】を引用する登録時の【請求項３】に記載の発明において、「多孔体」を「合成高分子からなる発泡体からなる」ものであって、「数１２により特定される表面の親水度が０．３以上」であるものに限定するとともに、数１２の式を追加し、もとの数１〜数５の式名を数７〜数１１にそれぞれ変更し、更に、生理食塩水及びＥｔＯＨの比重の単位について、「ｃｍ２」の誤記を「ｃｍ３」に訂正し、更に、請求項の番号を変更するものであるから、これらの訂正は特許請求の範囲の減縮，誤記の訂正或いは明りょうでない記載の釈明を目的とするものである。
　
　そして、訂正後の【請求項１】或いは【請求項２】における、多孔体が「合成繊維を熱接着又はバインダーで接着してなる繊維集合体からなる」点或いは「合成高分子からなる発泡体からなる」点は、登録時の明細書の段落【００１７】に、また、訂正後の【請求項１】の毛管浸透圧を２０００dyne／cm2 以上とし、数５の式を追加する点は、登録時の明細書の段落【００２６】及び【００２７】に、更に、訂正後の【請求項１】及び【請求項２】の親水度を０．３以上とする点及び数６或いは数１２の式を追加する点は、登録時の明細書の段落【００２８】及び【００２９】にそれぞれ記載されているから、これらの訂正は、特許明細書又は図面に記載した事項の範囲内の訂正であり、実質上特許請求の範囲を拡張し又は変更するものではない。
　　
２）訂正事項ａ−２、ａ−４〜ａ−６について
　訂正後の【請求項３】は、登録時の明細書の【請求項１】を引用する登録時の【請求項２】に相当するものであって、上記の通り登録時の明細書の【請求項１】が訂正された結果、この請求項を引用する請求項に関するものである訂正事項ａ−３は特許請求の範囲の減縮，誤記の訂正或いは明りょうでない記載の釈明を目的とするものである。
　訂正後の【請求項４】は、登録時の明細書の【請求項３】を引用する登録時の【請求項４】に記載の発明において、多孔体を「合成高分子からなる発泡体からなる」ものに限定したものであり、特許請求の範囲の減縮を目的とするものである。
　訂正後の【請求項５】は、登録時の明細書の【請求項４】を引用する登録時の【請求項５】に記載の発明において、繊維集合体を「合成繊維を熱接着又はバインダーで接着してなる」ものに限定し、更に該多孔体の設置場所を「吸収体全面ではなく、排泄部分にのみ設置する」ことに限定したものであり、特許請求の範囲の減縮を目的とするものである。
　訂正後の【請求項６】は、登録時の明細書の【請求項４】を引用する登録時の【請求項６】に記載の発明において、発泡体を「合成高分子からなる」ものに限定し、更に該多孔体の設置場所を「吸収体全面ではなく、排泄部分にのみ設置する」ことに限定したものであり、特許請求の範囲の減縮を目的とするものである。
　
　そして、これらの訂正事項はいずれも、特許明細書又は図面に記載した事項の範囲内の訂正であり、実質上特許請求の範囲を拡張し又は変更するものではない。
　
３）訂正事項ｂ，ｃについて
　訂正事項ｂは、いずれも、特許請求の範囲の訂正に伴い、特許請求の範囲の記載と発明の詳細な説明の記載とを整合させるとともに、数式の追加削除に伴い数式の番号を訂正するもの或いは、登録時の明細書の単位の誤記を訂正するものであるし、訂正事項ｃは、登録時の明細書の【表１】と【表２】を入れ替えるものであり、表の記載内容と表の説明の記載が整合していなかったのを特許明細書の段落【００４７】【００７３】の記載に基づいて表を入れ替えるものであるから、これらの訂正は、いずれも明りょうでない記載の釈明或いは誤記の訂正を目的とするものであるし、これらの訂正内容については、登録時の明細書及び図面に記載した事項の範囲内の訂正であり、実質上特許請求の範囲を拡張し又は変更するものではない。
　　
　以上述べたとおり、訂正事項ａ〜ｃはいずれも、特許法第１２０条の４第２項ただし書き並びに同法第１２０条の４第３項で準用する同法第１２６条第２項及び第３項の規定に適合するので、当該訂正を認める。
 　
３．本件発明
　上記２．に示したように本件訂正は認められるから、本件特許に係る発明は、訂正明細書の特許請求の範囲の請求項１〜６に記載された事項により特定される、次のとおりのものである。（以下、それぞれ「本件発明１」〜「本件発明６」という。）
　
　　【請求項１】液体透過性の表面材、液体保持性の吸収体及び液体不透過性の防漏材を有する吸収性物品において、上記吸収体の少なくとも一部に、合成繊維を熱接着又はバインダーで接着してなる繊維集合体からなる、三次元的な骨格構造を有する多孔体を用い、該多孔体は、その表面が親水性で、下記数６により特定される表面の親水度が０．３以上であり、且つ液を吸収すると、体積が異方性を有して膨張し、下記数４〔但し、数４におけるＥｘ、Ｅｙ及びＥｚはそれぞれ下記数１、数２及び数３による。数３における試験片（多孔体）のｚ軸方向は吸収性物品の厚み方向を意味する。〕で特定される膨張異方性が１．３以上であり、下記数５により特定される毛管浸透圧が２０００dyne／cm2 以上であることを特徴とする吸収性物品。
【数１】【数２】【数３】【数４】【数５】【数６】（数１〜６の式の記載は省略する。）
　　【請求項２】　液体透過性の表面材、液体保持性の吸収体及び液体不透過性の防漏材を有する吸収性物品において、上記吸収体の少なくとも一部に、合成高分子からなる発泡体からなる、三次元的な骨格構造を有する多孔体を用い、該多孔体は、その表面が親水性で、下記数１２により特定される表面の親水度が０．３以上であり、且つ液を吸収すると、体積が異方性を有して膨張し、下記数１０〔但し、数１０におけるＥｘ、Ｅｙ及びＥｚはそれぞれ下記数７、数８及び数９による。数９における試験片（多孔体）のｚ軸方向は吸収性物品の厚み方向を意味する。〕で特定される膨張異方性が１．３以上であり、下記数１１により特定される毛管浸透圧が２０００dyne／cm2 以上であることを特徴とする吸収性物品。
【数７】【数８】 【数９】【数１０】【数１１】【数１２】（数７〜１２の式の記載は省略する。）
　　【請求項３】　該多孔体は、水溶性バインダー溶液を含浸させ、更に、圧縮及び乾燥成型してなることを特徴とする請求項１記載の吸収性物品。
　　【請求項４】　該多孔体は、水溶性バインダー溶液を含浸させ、更に、圧縮及び乾燥成型してなることを特徴とする請求項２記載の吸収性物品。
　　【請求項５】　該多孔体を、吸収体全面ではなく、排泄部分にのみ設置することを特徴とする請求項１記載の吸収性物品。
　　【請求項６】　該多孔体を、吸収体全面ではなく、排泄部分にのみ設置することを特徴とする請求項２記載の吸収性物品。
　
４．異議申立てについて 
（１）異議申立人Ａの申立て
（１−１）申立ての理由
　本件特許の請求項１〜６に係る発明は、甲第１〜３号証に記載の発明であるから、特許法第２９条第１項第３号の規定により特許を受けることができないものであるし、本件特許の請求項１〜６に係る発明は、甲第１〜３号証に記載された発明から当業者が容易に発明できたものであり、特許法第２９条第２項の規定により特許を受けることができないものであるから、本件特許を、特許法第１１３条第１項第２号の規定により取り消すべきである。
　
（１−２）証拠及びその記載の概要
甲第１号証：特開平２−２８９６０８号公報
　吸水性ポリウレタンフオームの製造技術に関し、以下の記載がある。
・実施例には、Ｘ，Ｙ，Ｚ方向で線膨張率に異方性を有する吸水性ポリウレタンフオームの具体的製造方法とその特性が示されている。実施例１では、６頁に記載の各種ポリオ一ルを用い、ワンショット法でポリウレタンフォームを製造したあと、圧縮成形して（５頁左上欄）、「表ｌ」に示されたＸ軸方向線膨張率３６％、Ｙ軸方向線膨張率２６０％、Ｚ軸方向線膨張率３８％を有する吸水性ポリウレタンフォームを得たことが記載されている。
・ポリウレタンフォームは、弾性をもった軟質ポリウレタンフォームの状態を維持しており、吸水性に優れ、特に圧縮された方向にきわめて吸収・膨張性能の高いものであること（８頁左下欄１〜５行）。
・ポリウレタンフォームは、液体を吸収するまでは圧縮された形態を安定に維持でき、水系液体やアルコール系液体の吸収・保持性能に優れ、且つ吸収・膨張に方向性を有し、吸収・膨張倍率の極めて大きい吸水性ポリウレタンフォームであって、吸収・膨張による機械的強度の変化及び長時間の水中浸漬による崩壊等の変化もないこと（４頁左上欄２０行〜右上欄７行）。
・ポリウレタンフォームは生理用ナプキン、使い捨ておむつなどの衛生・医療用品等に好適に使用できること（４頁左下欄４〜１１行）
　
甲第２号証：特開昭６３一２９４８５３号公報
　セルロース系スポンジの圧縮体を少なくとも吸収体の一部に用いた吸収性物品に関し、以下の記載がある。
・セルロース系スポンジは、未圧縮時において、密度０．０１〜０．２g／cm３を有し、また重さ４５g／cm２の荷重に対する圧縮変形率１０〜６０％を示すものであること、吸収体は、セルロース系スポンジまたは吸水膨潤性ポリマーを含有させたセルロース系スポンジ圧縮体を含むものであり、後者では吸水膨潤性ポリマーの原料であるモノマーを、スポンジ中に含浸させ、この状態で重合反応及び架橋反応を行ってスポンジ中に含有させることができること、このようなスポンジ又は吸水膨潤性ポリマーを含有させたスポンジをローラ一等で圧縮して形成した圧縮体を吸収体とし、ナプキン、使い捨ておむつ等に使用されること（２頁右上欄〜左下欄）
・吸収体として用いるスポンジ圧縮体は、液体と接触するとその液を迅速かつ大きな吸収容量で吸収し、それ自体はその液吸収により体積を増加させるが、その体積増加は、圧縮時の体積の少なくとも２〜２０倍，通常は５〜１５倍を示す上、スポンジ圧縮体は、網状構造を有しており、液吸収によってもその形状がくずれるようなことはないこと（２頁右下欄）　
・実施例１〜５として、ビスコーススポンジをローラーで圧縮成形して吸収シートを製造する技術及び得られた吸収体シート表面の一部を防漏フィルムで覆い、さらに全面を不織布で覆って製造した生理用ナプキンの吸収速度などが記載され、実施例６〜８として、ビスコーススポンジに高吸収性ポリマーを散布後、ローラーで圧縮成形して吸収シートを製造し、それを使用して製造した生理用ナプキンの吸収性能が記載されている。
・セルロース系スポンジ圧縮体を吸収体として用いることから、吸収速度、吸収容量、保形成に優れた吸収性物品が得られること（３頁左下欄）
　
甲第３号証：西独特許公開第２５２５２１０号公報
　セルロースまたはセルロース誘導体の長繊維７０−９８重量％と水溶性熱可塑性バインダー２−３０重量％とを含み、加熱圧縮されてなる、高吸収性材料が記載され、衛生ナプキン等に利用されること（１６頁、特許請求の範囲）、具体例として、ポリメタクリレートＮａをグラフト重合した再生セルロース繊維（太さ２．２ｄｔｅｘ、繊維長４０ｍｍ）１００重量部をマット状に成形し、１５重量部のポリエチレングルコールが（重量平均分子量４０００）粉末を散布したものを、８０℃に加熱し、３２．５ｋｇ／ｃｍ２で８０％まで圧縮し、常温まで冷却し、１３分間加圧状態で維持して、吸収性能に優れたり吸収体を製造する技術が示されている（１１〜１５頁、特に実施例１）。
　
（１−３）判断
（１−３−１）特許法第２９条第１項第３号について
（１−３−１−ａ）本件発明１について
　本件発明１と甲第１，２号証に記載の発明を対比すると、本件発明１は、吸収性物品の多孔体として合成繊維を熱接着又はバインダーで接着してなる繊維集合体を使用するものであるが、甲第１号証は多孔体がポリウレタンフォーム、また、甲第２号証はセルロース系スポンジからそれぞれなるものであり、いずれも本件発明１の多孔体とは構造が異なる。
　また、甲第３号証に記載の吸収体は、セルロース系繊維をマット状に成形したものに、ポリエチレングリコールのような水溶性熱可塑性バインダー付与して加熱圧縮して製造されるものであり、本件発明１におけるように、セルロース系繊維が互いに接合された３次元的な骨格構造を形成するものではないし、毛管浸透圧を特定範囲とする点についても記載されていない。
　したがって、本件発明１は甲第１〜３号証に記載された発明ではない。
　
（１−３−１−ｂ）本件発明２について
（１−３−１−ｂ−１）甲第１号証との対比・判断
　甲第１号証には、生理用ナプキンなどの衛生用品に適した吸水性ポリウレタンフォームの製造技術が記載されており、「表１」「表２」では、圧縮成形によって製造された吸水性ポリウレタンフォームについて、Ｘ，Ｙ，Ｚ方向それぞれの線膨張率％を測定している。
そして、甲第１号証の圧縮比−１は、図１（ｂ）に示されるＹ軸方向の圧縮比であり、Ｙ軸方向線膨張率はＹ軸方向への線膨張率であるが、吸水性ポリウレタンフォームの圧縮方向が、吸収性物品の厚み方向（即ち本件発明のＺ方向）とされることは明らかであるから、甲第１号証のＹ方向の線膨張率とは本件発明２のＺ方向の線膨張率に相当する。そして、甲第１号証の実施例1について、線膨張倍率（倍）＝　１＋線膨張率（％）／１００の換算式で換算すると、実施例1の吸収体の線膨張倍率は、Ｘ軸方向＝１．３６倍、Ｙ軸方向（本件発明のＺ軸方向に相当）＝３．６倍、Ｚ軸方向（本件発明２のＹ軸方向に相当）＝１．３８倍であり、　膨張異方性＝（３．６／１．３６＋３．６／１．３８）／２≒２．６３　であるから、実施例１の吸水性ポリウレタンフォームは、本件発明２の多孔体に要求される膨張異方性の条件を満たす。
　しかしながら、甲第１号証には、吸水性ポリウレタンフォームの親水度及び毛管浸透圧については記載されていない。
　この点に関し、甲第１号証の実施例1の吸水性ポリウレタンフォームの製造方法と本件発明２の実施例である三次元的骨格構造体Ｂ（段落００４１）における製造方法とは、材料、製造工程、製造条件の点で、ほとんど共通しているが、本件発明の構造体Ｂは、圧縮比が０．６、甲第１号証の実施例1のフォームは、０．３８と相違しているし、発泡体の毛管浸透圧等に影響を与えるであろう発泡体の孔径の制御について甲第１号証には記載がなく、親水度及び毛管浸透圧の値が本件発明２と同じとするに足る具体的条件の一致は見られない。
　してみると、本件発明２は甲第１号証に記載の発明であるとはいえない。
　
（１−３−１−ｂ−２）甲第２号証との対比・判断
　甲第２号証に記載のセルロース系スポンジからなる圧縮体を用いた吸収体は、液体を吸収することにより、通常、圧縮時の体積の５〜１５倍増加する旨が、その２頁右下欄５〜１０行に記載されていることから、その吸収体の膨張異方性の値は少なくとも１．３以上であるものと認められるが、セルロース系スポンジの毛管浸透圧については記載されていないし、甲第２号証に記載の吸収性層が、親水度及び毛管浸透圧ともに本件発明１における多孔体の条件を満足するものであるとする根拠もない。
　また、甲第２号証のセルロース系スポンジは高分子構造が天然由来のビスコースか、天然由来の高分子構造を変性してセルロース誘導体とした半合成高分子であって、いずれも合成高分子には該当しない。
  したがって、本件発明２は甲第２号証に記載の発明ではない。
　
（１−３−１−ｂ−３）甲第３号証との対比・判断
　本件発明２と甲第３号証に記載の発明を対比すると、本件発明２は、吸収性物品の多孔体として合成高分子からなる発泡体を使用するものであるが、甲第３号証は、繊維ウエッブを主体とする構造物を使用する物であり、多孔体の構造が全く異なっている。
　したがって、本件発明２は甲第３号証に記載の発明ではない。
　
（１−３−１−ｂ−４）本件発明３〜６について
　本件発明３〜６は、いずれも本件発明１又は２を引用する請求項に係る発明であるから、上記で述べたとおり、本件発明１及び２が甲第１〜３号証に記載の発明ではない以上、同様の理由により、本件発明３〜６も甲第１〜３号証に記載の発明ではない。
　
（１−３−２）特許法第２９条第２項について
（１−３−２−ａ）本件発明１について（甲第１〜３号証）
　本件発明１が、甲第１〜３号証に記載の発明に基づいて当業者が容易に発明し得たものであるかについて、以下に検討する。
　本件発明１の技術的意義は、従来から使用されていた綿状パルプのような吸収体の、一旦吸収した体液がヨレに伴って容易に戻ったり、ヨレた後の再吸収速度が著しく低下して漏れる欠点の改善、弾性の合成繊維集合体を設置した吸収体の、装着圧の高い時には身体と吸収体との距離が小さくなり、液戻り抑制効果が小さくなってしまう欠点の改善にあり（段落【０００３】〜【００１５】，【００２６】〜【００２８】及び実施例の記載参照）、そのために、合成繊維を熱接着又はバインダーで接着してなる繊維集合体からなる三次元的な骨格構造を有する多孔体であって、吸収性物品の厚み方向の膨張異方性が１．３以上であるものにおいて、更に、親水度及び毛管浸透圧を、上記技術的意義を満足する範囲内で十分な吸収性及び液吸収保持力が得られる範囲とするものである。
　一方、（１−３−１）で述べたとおり甲第１〜３号証は、吸収材料に膨張異方性が付与されたものであり、それらはいずれも吸収速度（吸水時間）及び吸収容量，吸収保持量等の点で優れた吸収性物品を得ることを目的とするものではあるが、本件発明１のように再吸収速度、再吸収後の漏れの点において優れた吸収性物品を得るという点にまで着目してなされたものではなく、前記欠点の改善のために親水度及び毛管浸透圧を本件請求項１に記載の範囲のものとすることを動機付けるものではない。
  したがって、甲第１〜３号証に記載の発明に基づいて、本件発明1を当業者が容易に発明し得たものとすることはできない。
　
　なお、申立人Ａは、衛生用品などに使用される吸収材料として、繊維集合体あるいはポリウレタンフォームなどの合成樹脂発泡体を使用することは、本件出願前の汎用技術であり、甲第２，３号証で、吸収性材料としてのセルロース系スポンジやセルロース繊維マットを圧縮成形しているのであるから、膨張異方性を１．３以上にすることが可能な甲第１号証に記載の圧縮による膨張異方性付与技術を、周知の繊維集合体からなる吸収材料に付与することは当業者が容易になしうることであると主張するが、すでに述べたとおり、甲第１〜３号証は、親水度及び毛管浸透圧を本件発明１における多孔体と同程度にすることを示唆するものではないし、親水度及び毛管浸透圧の上記規定を満足する吸収体が本出願前に周知であったことを示す証拠は示されていないから、申立人Ａの主張は採用できない。
　
（１−３−２−ｂ）本件発明２について（甲第１号証）
　本件発明２は、本件発明１と同様、再吸収速度、再吸収後の漏れの点においても優れた吸収性物品を得るという技術的意義を有するものであるが、甲第１号証は、親水度及び毛管浸透圧の程度と再吸収速度、再吸収後の漏れとの関係を示唆するものではなく、これらが相互に関連することが、本出願前周知であったとすることもできない。
　したがって、甲第１号証に記載の発明に基づいて本件発明２を当業者が容易に発明し得たものとすることはできない。
　
（１−３−２−ｃ）本件発明３〜６について
　　本件発明３〜６は、いずれも本件発明１又は２を引用する請求項に係る発明であるから、上記（１−３−２−ａ）或いは（１−３−２−ｂ）で述べたとおり、本件発明１，２が甲第１〜３号証に記載の発明に基づいて当業者が容易に発明できたものではない以上、同様の理由により、本件発明３〜６も甲第１〜３号証に記載の発明に基づいて当業者が容易に発明できたものではない。
　
（２）異議申立人Ｂの申立て
（２−１）申立ての理由
　本件特許の請求項１〜６に係る発明は、甲第１号証或いは甲第２号証に記載された発明であり、特許法第２９条第１項第３号の規定により特許を受けることができないものであるか、または、甲第１号証，２に記載の発明から当業者が容易に発明できたものであり、特許法第２９条第２項の規定により特許を受けることができないものであるから、本件特許を、特許法第１１３条第１項第２号の規定により取り消すべきである。
　
（２−２）証拠及びその記載の概要
甲第１号証：特開昭６１−２９３５０号公報
　超吸収性材料を保持する第１の繊維層と第１の繊維層と合体している超吸収性材料を保持しない緻密な第２の層から構成され、液体が第２の層を優先的に伝わり、第１の層に拡散し、第１の層がそれにより膨潤されて第１の層の液体保有容量が増加するように構成された吸収性圧縮複合体ラミネート及びそれを吸収パッドとして含む使い捨ておむつ等の吸収性製品に関する甲第１号証には、以下の記載がある。
・吸収系は薄い吸収構造体を形成する少くとも二つの層から成り、一つの層は液体移送媒体、即ちウィッキング層として働き、他の層は容量のある体液を保持する吸収貯蔵所として働く吸収性層となること、吸収性層は、無秩序に配列された、摩擦で交絡した繊維から成る低密度の弾性のある繊維性ウエッブであって、該繊維はドライバルク回復率が少なくとも３０％であること、圧縮は少なくとも１０重量％の湿気含量の存在下で行われ、それによって超吸収性物質の若干はやわらかく粘着性となり、圧縮すると吸収性層を圧縮状態に保持すること、液体の前面がx，y面に沿って移動する時、それは弾性構造体を逐次的に圧縮から開放して液体がz方向にも、即ち製品の厚みの方向へも同様に移動できるようになる引き金となること、液体の通過により粒子が軟化すると吸収性層の弾力繊維は解放されて該層は元の低密度の状態にもどること（５頁左上欄１４行〜右下欄７行及び６頁右上欄１〜１０行）
・第３図に、水分透過性表面がおむつ表面となり、水分不透過性物質がおむつの防水裏打ちを形成し、これらの間に吸収構造体が配置されたおむつが記載されている（６頁右上欄１１〜１９行）。
・吸収性層は実質的に高いロフトをもち且つ乾式圧縮し、その後に圧縮を解放すると実質的に元の厚さに戻る形状を持った繊維性ウェッブであり、合成ステープルファイバーから形成された繊維ウエッブが特に好ましいこと、レーヨンのようなセルロース繊維も使うことができること、−般に繊維はエア・レイイングされウエッブを形成し、必要に応じてその後熱による結合、接着剤による結合、熱又は接着剤を用いるポイント・エンボシング等により安定化されることができること。（７頁右上欄１４行〜左下欄７行）
・繊維の圧縮状態を保持する超吸収性材料である粒子又は繊維は、化学的に、親水基をもつ天然又は合成重合体又はこれに化学的に結合した親水基を含む重合体或いはそれらの混合物でありえ、これには、セルロースおよび澱粉および高度に親水性にした再生セルロースを包含する多糖類のような変性した天然または再生重合体、変性ポリアクリロニトリル繊維、ポリビニールアルコール、親水性ポリウレタン等があげられること（７頁右下欄〜８頁左下欄）
・超吸収性材料を繊維ウエッブに含ませる手段として、単量体溶液をウエッブ上に噴霧するか、ウエッブを単量体溶液で飽和させ、次にその単量体を重合する方法があること（８頁右下欄１８行〜９頁左上欄２行）
・実施例として、熱融繊維を含み、熱結合されたポリエステル繊維層に木材パルプ繊維シートを置き、ポリエステル繊維構造体の上と中に超吸収性物質を散布後水を噴霧、構造体を圧縮して吸収用製品とする方法や、ポリエステル繊維ウエッブにアクリル酸ナトリウムを飽和後、重合固着して木材パルプ繊維を堆積させ圧縮する方法、ポリエステル繊維層に木材パルプ繊維を堆積させた後シートを置き、ポリエステル繊維ウエッブ側にアクリル酸ナトリウムを飽和後、重合固着して木材パルプ繊維を堆積させ圧縮する方法からすることが記載されている。
・圧縮された複合構造体は、それが充分量の液体と接触し、超吸収性物質が膨潤し始め、それによって弾力性繊維との結合が解放されるまで、圧縮された状態のまま保持されること、該構造体は一般に構造体の厚さを少くとも５０％減少させるに十分な程度圧縮され、その圧力は圧力を取り除いた後も複合体がコンパクトのまま保持される程充分に大きいものであること（１１頁左上欄）
　
甲第２号証：特開昭６３一２９４８５３号公報（申立人Ａの提出した甲第２号証に同じ）
　（１−２）で指摘した、申立人Ａの提出した甲第２号証の記載事項のとおり。　
　
（２−３）判断
（２−３−１）特許法第２９条第１項第３号について
（２−３−１−ａ）本件発明１について
　甲第１号証に記載の吸収性層は、合成繊維が熱或いは接着剤により接合されて圧縮されており、液を吸収したときに圧縮された方向へ異方性を有して膨張するものであるが、甲第１号証には、吸収性層の親水度及び毛管浸透圧の値は記載されていない。そして、甲第１号証に記載の吸収性層が、親水度及び毛管浸透圧ともに本件発明１における多孔体の条件を満足するものであるとする根拠は見あたらない。
　また、本件発明と甲第２号証に記載の発明を対比すると、本件発明１は、吸収性物品の多孔体として合成繊維を熱接着又はバインダーで接着してなる繊維集合体を使用するものであるが、甲第２号証はセルロース系スポンジからなるものであり、いずれも本件発明１の多孔体とは構造が異なる。
  したがって、本件発明１は甲第１，２号証に記載の発明ではない。
　
（２−３−１−ｂ）本件発明２について
　本件発明２と甲第１号証に記載の発明を対比すると、本件発明２は、吸収性物品の多孔体として合成高分子からなる発泡体を使用するものであるが、甲第１号証は、繊維ウエッブを主体とする構造物を使用するものであり、多孔体の構造が全く異なっている。したがって、本件発明２は甲第１号証に記載の発明ではない。
　また、本件発明２は、（１−３−１−ｂ−２）で述べたとおりの理由によって甲第２号証に記載の発明ではない。
　　
（２−３−１−ｃ）本件発明３〜６について
　　本件発明３〜６は、いずれも本件発明１又は２を引用する請求項に係る発明であるから、上記（２−３−１−ａ）或いは（２−３−１−ｂ）で述べたとおり、本件発明１及び２が甲第１号証又は甲第２号証に記載の発明ではない以上、同様の理由により、本件発明３〜６も甲第１号証又は甲第２号証に記載の発明ではない。
  　
（２−３−２）特許法第２９条第２項について
（２−３−２−ａ）本件発明１について（甲第１，２号証）
　甲第１号証に記載の繊維ウエッブは、圧縮比から見て膨潤異方性が本件発明１の条件を満たすものであるが、（２−３−１）で述べたとおり、甲第１号証には、親水度及び毛管浸透圧を特定の値とする点について記載されていないし、甲第１号証の実施例の繊維ウエッブは疎水性のポリエステル繊維から形成されており、これが親水度の規定を満たすとする根拠はない。また、吸収性層を構成する繊維として、実施例に記載されているポリエステル繊維に代えて、明細書の詳細な説明において例記されているレーヨン繊維を採用する場合には、親水度が本件発明１の多孔体と同程度になる可能性はあるが、毛管浸透圧を特定範囲とする点までは記載されていない。
　また、甲第２号証は、吸収体として圧縮セルロース系スポンジを使用した吸収性物品に係るものであり、実施例としての圧縮ビスコーススポンジが吸収速度の点では、綿状パルプと同程度で、吸収容量が綿状パルプの圧縮物より優れていることが示されているが、甲第２号証に記載の吸収性層の毛管浸透圧を本件発明１における条件とする点の記載はない
　そして、本件発明１は、（１−３−２）で述べたとおり、再吸収速度及び再吸収後の漏れの点で優れた吸収性製品を得ることを目的として、そのために、合成繊維を熱接着又はバインダーで接着してなる繊維集合体からなる三次元的な骨格構造を有する多孔体であって、吸収性物品の厚み方向の膨張異方性が１．３以上であるものにおいて、更に、親水度及び毛管浸透圧を、上記目的を達成するために必要な十分な吸収性及び液吸収保持力が得られる範囲に規定するものであるが、甲第１号証は、超吸収性材料の吸収容量の大部分を利用できる吸収性複合体を提供することを目的とするものであり、また、甲第２号証は、吸収速度及び吸収容量の点で優れた吸収性物品を得ることを目的とするものであって、いずれも本件発明１のように、再吸収速度及び再吸収後の漏れの点で優れた吸収性製品を得ることまでも目的とするものではない。
　即ち、甲第１，２号証には、膨張異方性を有し親水度が特定範囲の吸収体において、吸収体の毛管浸透圧を調整することにより、再吸収速度に優れ、また、再吸収後の漏れもなく、動的液戻りもない吸収性物品が得られることを示唆するものではない。
　したがって、本件発明１は、甲第１，２号証に記載の発明に基づいて当業者が容易に発明し得たものではない。
　　
（２−３−２−ｂ）本件発明２について（甲第２号証）
（１−３−１−ｂ−２）で述べたとおり、甲第２号証には、吸収体の毛管浸透圧を本件発明２における多孔体の条件を満足する程度とする点の記載はないし、甲第２号証は、吸収速度、吸収容量に優れた吸収性物品を得ることを目的としており、本件発明２のように、再吸収速度に優れ、また、再吸収後の漏れもなく、動的液戻りもない従来にない吸収性製品を得ることまでを目的とするものではない。また、甲第２号証には、毛管浸透圧と再吸収後の液吸収保持力や再吸収速度との関係を示唆する記載もなく、これを特定の条件に設定することを動機付けるものではない。
　したがって、本件発明２は、甲第２号証に記載の発明に基づいて当業者が容易に発明し得たものとすることはできない。
　
（２−３−２−ｃ）本件発明３〜６について
　　本件発明３〜６は、いずれも本件発明１又は２を引用する請求項に係る発明であるから、上記（２−３−２−ａ）或いは（２−３−２−ｂ）で述べたとおり、本件発明１，２が甲第１，２号証に記載の発明に基づいて当業者が容易に発明できたものではない以上、同様の理由により、本件発明３〜６も甲第１，２号証に記載の発明に基づいて当業者が容易に発明できたものではない。
　
５．申立人Ｂの主張に対して　 
　申立人Ｂは、平成１５年７月１０日付け上申書及び平成１５年９月８日付け上申書において参考文献１〜７及び９を提出して、本件発明１は、参考資料３〜７及び９に記載されるような技術常識を加味すれば、甲第１号証に記載の発明であるし、また、本件発明２は、参考資料１，２に記載されるような技術常識を加味すれば、申立人Ａの提出した甲第１号証に記載の発明であるか、当該発明から当業者が容易に発明し得たものである旨主張しているが、これらの参考資料を検討しても、上記判断は左右されるものではない。　 　
６．むすび
 　以上のとおりであるから、特許異議の申立ての理由及び証拠によっては本件の請求項１〜６に係る発明についての特許を取り消すことができない。
 　よって、結論のとおり決定する。
【異議決定日】
平成１６年９月３０日（２００４．９．３０）
【訂正の要旨】
審決（決定）の【理由】欄参照。
（５４）【発明の名称】
吸収性物品
（５７）【特許請求の範囲】
　【請求項１】　液体透過性の表面材、液体保持性の吸収体及び液体不透過性の防漏材を有する吸収性物品において、上記吸収体の少なくとも一部に、
合成繊維を熱接着又はバインダーで接着してなる繊維集合体からなる、
、下記数６により特定される表面の親水度が０．３以上
り、下記数５により特定される毛管浸透圧が２０００ｄｙｎｅ／ｃｍ２以上である
　【数１】
　　ｘ軸方向線膨張倍率（Ｅｘ）＝ｘ２／ｘ１（倍）
　　ｘ１；吸水前の試験片のｘ軸方向の長さ（５０ｍｍ）
　　ｘ２；吸水後の試験片のｘ軸方向の長さ（ｍｍ）
　【数２】
　　ｙ軸方向線膨張倍率（Ｅｙ）＝ｙ２／ｙ１（倍）
　　ｙ１；吸水前の試験片のｙ軸方向の長さ（５０ｍｍ）
　　ｙ２；吸水後の試験片のｙ軸方向の長さ（ｍｍ）
　【数３】
　　ｚ軸方向線膨張倍率（Ｅｚ）＝ｚ２／ｚ１（倍）
　　ｚ１；吸水前の試験片のｚ軸方向の長さ（ｍｍ）
　　ｚ２；吸水後の試験片のｚ軸方向の長さ（ｍｍ）
　【数４】
　【数５】
　　毛管浸透圧　Ｐ＝ρｇｈ６０
　　Ｐ　；毛管浸透圧（ｄｙｎｅ／ｃｍ２）
　　ρ　；生理食塩水の比重（ｇ／ｃｍ３）
　　ｇ　；９．８×１０＋２ｃｍ／Ｓ２
　　ｈ６０；生理食塩水の６０分後の吸収高さ（ｃｍ）
　【数６】
　【請求項２】　
液体透過性の表面材、液体保持性の吸収体及び液体不透過性の防漏材を有する吸収性物品において、上記吸収体の少なくとも一部に、合成高分子からなる発泡体からなる、三次元的な骨格構造を有する多孔体を用い、該多孔体は、その表面が親水性で、下記数１２により特定される表面の親水度が０．３以上であり、且つ液を吸収すると、体積が異方性を有して膨張し、下記数１０〔但し、数１０におけるＥｘ、Ｅｙ及びＥｚはそれぞれ下記数７、数８及び数９による。数９における試験片（多孔体）のｚ軸方向は吸収性物品の厚み方向を意味する。〕で特定される膨張異方性が１．３以上であり、下記数１１により特定される毛管浸透圧が２０００ｄｙｎｅ／ｃｍ２以上であることを特徴とする吸収性物品。
　【数７】
　　ｘ軸方向線膨張倍率（Ｅｘ）＝ｘ２／ｘ１（倍）
　　ｘ１；吸水前の試験片のｘ軸方向の長さ（５０ｍｍ）
　　ｘ２；吸水後の試験片のｘ軸方向の長さ（ｍｍ）
　【数８】
　　ｙ軸方向線膨張倍率（Ｅｙ）＝ｙ２／ｙ１（倍）
　　ｙ１；吸水前の試験片のｙ軸方向の長さ（５０ｍｍ）
　　ｙ２；吸水後の試験片のｙ軸方向の長さ（ｍｍ）
　【数９】
　　ｚ軸方向線膨張倍率（Ｅｚ）＝ｚ２／ｚ１（倍）
　　ｚ１；吸水前の試験片のｚ軸方向の長さ（ｍｍ）
　　ｚ２；吸水後の試験片のｚ軸方向の長さ（ｍｍ）
　【数１０】
　【
数１１
　　毛管浸透圧　Ｐ＝ρｇｈ６０
　　Ｐ　；毛管浸透圧（ｄｙｎｅ／ｃｍ２）
　　ρ　；生理食塩水の比重（ｇ／ｃｍ３）
　　ｇ　；９．８×１０＋２ｃｍ／Ｓ２
　　ｈ６０；生理食塩水の６０分後の吸収高さ（ｃｍ）
　【
数１２
　【請求項３】　
該多孔体は、水溶性バインダー溶液を含浸させ、更に、圧縮及び乾燥成型してなることを特徴とする請求項１記載の吸収性物品
　【請求項４】　
該多孔体は、水溶性バインダー溶液を含浸させ、更に、圧縮及び乾燥成型してなることを特徴とする請求項２記載の吸収性物品
　【請求項５】　
該多孔体を、吸収体全面ではなく、排泄部分にのみ設置することを特徴とする請求項１記載の吸収性物品
　【請求項６】　
該多孔体を、吸収体全面ではなく、排泄部分にのみ設置することを特徴とする請求項２記載の吸収性物品
【発明の詳細な説明】
　【０００１】
　【産業上の利用分野】
　本発明は、生理ナプキン、紙オムツ、失禁者用パッド等に代表される、吸収性物品に関するものであり、更に詳しくは、体液の吸収特性、特に再吸収速度と吸収後の吸収体からの液戻りが良化され、さらには、身体へのフィット性を極度に高めることにより、漏れ防止性を極めて向上させた高吸収性の吸収性物品に関するものある。
　【０００２】
　【従来の技術】
　従来から、体液の吸収性の向上を目的とした吸収性物品の提案が数多く行われ、数多くの改善がなされてきた。そして、これらの改善の大部分は、吸収速度の向上、吸収体から表面への液戻りの阻止、漏れ防止及び身体に対するベタツキの低減にあった。
　【０００３】
　例えば、吸収体の素材に関して言えば、吸収体の素材として、物理的微細空間で液を吸収、保持する親水性の吸収紙やパルプなどに替えて、液を物理化学的な作用、即ち、イオン浸透圧を利用して高吸収性ポリマーに液体を吸収、保持させることによって吸収容量を向上させると共に吸収後の液戻りを防止することが提案されている。事実、この提案により、吸収性が向上し、現在は、パルプと高吸収性ポリマーとを併用した吸収体が殆どの吸収性物品に用いられている。しかし、これらの吸収性物品は吸収容量と逆戻りの点においてすぐれるが、漏れ防止に関して充分なものでない。即ち、イオン浸透圧によって液体を吸収、保持させるタイプの高吸収性ポリマーでは体液の吸収速度に限度があり、更に高吸収性ポリマーが体液に濡れないと体液を吸収できないため、高吸収性ポリマーは、吸収速度の速いパルプなどと併用して用いざるを得ない。しかしながら、パルプを併用するにしても、パルプは、乾燥時にはある程度の圧縮及び曲げ回復性を示すが、湿潤時には極度に強度が低下し、殆どそれらの回復性を示さないため、湿潤したパルプに応力が加わると、パルプが圧縮変形（以下「ヨレ」という）してその吸収空間が著しく減少し、また、一旦吸収した体液がヨレに伴って容易に戻ってしまい、また、ヨレた後の再吸収速度が著しく低下するため、高吸収性ポリマーがその吸収特性を十分に発揮しないうちに吸収体がヨレてしまい、このヨレが漏れに繋がることが多くなっている。
　【０００４】
　また、このパルプのヨレ、ヘタリが、身体との間に隙間をつくる原因となり、体液が身体に吸収されずに、表面を流れてしまうことも多い。
　【０００５】
　そこで、このような吸収体の欠点を補う技術が、例えば、実開昭５６−６０９９号公報、特開昭５９−２２８００１号公報、特開平２−４３６８号公報及び実開昭６１−２２３５４号公報等に提案されている。
　【０００６】
　▲１▼実開昭５６−６０９９号公報に記載の生理用ナプキンは、図６に示す如く、液透過性の表面材１１、親水性繊維を主体とする吸収体１２及び液不透過性のバックシート１３を備えて構成され、この吸収体１２の内部若しくは裏面側に保型性を有する弾性多孔体１４（例えば、発泡フォーム等）を設けることにより上記吸収体１２の変形を防止したものである。
　【０００７】
　▲２▼特開昭５９−２２８００１号公報の吸収性物品は、図７ａに示す如く、液透過性の表面材１１、親水性繊維を主体とする吸収体１２及び液体不透過性のバックシート１３を備えて構成され、この吸収体の内部好ましくは上層側に図７ｂに示すような保型性を有する疎水性弾性発泡体（例えば、ポリエチレン、ポリスチレン、ポリウレタン等の発泡体）からなるネット状もしくは多孔状のシート１５を設けることにより、上記吸収体１２の変形を防止し且つ、吸収体からの液戻りを防止したものである。
　【０００８】
　▲３▼特開平２−４３６８号公報の吸収性物品は、図８に示す如く、液透過性の表面材１１、親水性繊維を主体とする吸収体１２及び液不透過性のバックシート１３を備えて構成され、この吸収体１２の上層側に弾性を有する合成繊維集合体１６を設け、吸収速度を速くし、表面のベトツキを防止したものである。
　【０００９】
　▲４▼また、実開昭６１−２２３５４号公報に記載のものは、図９に示す如く、吸収体１２として、親水性繊維の代わりに弾性多孔体（例えば、ウレタンスケルトンフォーム、バインダー等により接合されたポリエステル繊維集合体等）で置き換えられたものである。
　【００１０】
　【発明が解決しようとする課題】
　しかしながら、▲１▼の場合には、全体として生理用ナプキンの保型性が保たれるが、吸収体１２に並設された弾性多孔体１４は、親水性が不十分で、体液を吸収保持する場合に有効な骨格構造を有していないため、それ自体が体液の吸収保持性を実質的に有しておらず、また、親水性繊維を主体とする吸収体１２自体に回復性がないため、生理用ナプキンに応力が与えられると吸収体１２にヨレ、ヘタリを生じてしまい、本質的な欠点が解決されておらず、吸収体１２が、吸収効果を十分に発揮することが出来ない。
　【００１１】
　▲２▼の場合において、吸収体の上層に疎水性の発泡体からなるネットを設けたものは、疎水性であるがゆえに、開孔径の設計が非常に難しい。即ち、微細の孔径であれば、液の透過（吸収）に関して非常に抵抗になってしまうし、逆に大きな孔径であれば、液の透過はスムーズになるものの液戻り抑制効果は小さくなってしまう。このような、疎水性のネットのシート１５は、液の透過性と液戻りとの間の相反する関係より自ら限度があり、製品化に到っていないのが現状である。
　【００１２】
　また、▲３▼の場合において、吸収体の上層に、記載されているような弾性の合成繊維集合体を設置したものは、用いる繊維集合体１６は圧力に対する厚みの変化が大きく、使用者の装着条件によって大きく吸収特性が変わってしまい好ましくない。即ち、非常に装着圧の高い時、身体と吸収体との距離が小さくなり、液戻り抑制効果は、小さくなってしまう。また、逆に非常に装着圧の低い時、例えば、ノーマルショーツ着用時には、身体と吸収体との距離が大きくなってしまい、体液の吸収体に吸収される前に流れて漏れてしまうといった状況になってしまう。
　【００１３】
　また、▲４▼の場合には、吸収体１２として用いられる弾性多孔体は、変形回復性に優れている反面、吸収体１２としての弾性多孔体は、▲１▼の場合と同様、液保持性が劣悪である為、このような吸収性物品は、吸収性物品として到底実用に堪え得るものではなかった。
　【００１４】
　このように、従来技術の吸収体においては、再吸収速度及び液戻りそして漏れ防止等全ての要望を同時に満足できなかった。
　【００１５】
　従って、本発明の目的は、再吸収速度、液戻り、身体へのフィット性を良好にすることにより、漏れ防止効果の極めて高い吸収性物品を提供することにある。
　【課題を解決するための手段】
　本発明は、液体透過性の表面材、液体保持性の吸収体及び液体不透過性の防漏材を有する吸収性物品において、上記吸収体の少なくとも一部に、
合成繊維を熱接着又はバインダーで接着してなる繊維集合体からなる、
、下記数１８により特定される表面の親水度が０．３以上
６
６
１３
１４
１５
１５
り、下記数１７により特定される毛管浸透圧が２０００ｄｙｎｅ／ｃｍ２以上である
、及び
　
液体透過性の表面材、液体保持性の吸収体及び液体不透過性の防漏材を有する吸収性物品において、上記吸収体の少なくとも一部に、合成高分子からなる発泡体からなる、三次元的な骨格構造を有する多孔体を用い、該多孔体は、その表面が親水性で、下記数１８により特定される表面の親水度が０．３以上であり、且つ液を吸収すると、体積が異方性を有して膨張し、下記数１６〔但し、数１６におけるＥｘ、Ｅｙ及びＥｚはそれぞれ下記数１３、数１４及び数１５による。数１５における試験片（多孔体）のｚ軸方向は吸収性物品の厚み方向を意味する。〕で特定される膨張異方性が１．３以上であり、下記数１７により特定される毛管浸透圧が２０００ｄｙｎｅ／ｃｍ２以上であることを特徴とする吸収性物品
　【
数１３
　　ｘ軸方向線膨張倍率（Ｅｘ）＝ｘ２／ｘ１（倍）
　　ｘ１；吸水前の試験片のｘ軸方向の長さ（５０ｍｍ）
　　ｘ２；吸水後の試験片のｘ軸方向の長さ（ｍｍ）
　【
数１４
　　ｙ軸方向線膨張倍率（Ｅｙ）＝ｙ２／ｙ１（倍）
　　ｙ１；吸水前の試験片のｙ軸方向の長さ（５０ｍｍ）
　　ｙ２；吸水後の試験片のｙ軸方向の長さ（ｍｍ）
　【
数１５
　　ｚ軸方向線膨張倍率（Ｅｚ）＝ｚ２／ｚ１（倍）
　　ｚ１；吸水前の試験片のｚ軸方向の長さ（ｍｍ）
　　ｚ２；吸水後の試験片のｚ軸方向の長さ（ｍｍ）
　【
数１６
　【
数１７
　　毛管浸透圧　Ｐ＝ρｇｈ６０
　　Ｐ　；毛管浸透圧（ｄｙｎｅ／ｃｍ２）
　　ρ　；生理食塩水の比重（ｇ／ｃｍ３）
　　ｇ　；９．８×１０＋２ｃｍ／Ｓ２
　　ｈ６０；生理食塩水の６０分後の吸収高さ（ｃｍ）
　【
数１８
を提供することにより上記目的を達成したものである。
　【００１６】
　発明を更に詳しく説明すると、三次元的な骨格構造を有する多孔体の材質は
以下の通りである
　【００１７】
　本発明に用いる三次元的な骨格構造を有する多孔
体は、ポ
であ
　【００１８】
　これらの多孔体の中で、本発明の要件である液を吸収すると体積が異方性を有して膨張する多孔体は、次のようにして得ることができる。
　【００１９】
　先ず、第一の方法は、上述の合成高分子からなる発泡体及び繊維集合体を水溶性バインダー等を利用して、圧縮／乾燥成形することにより、液を吸収すると異方性を有して体積膨張する多孔体を得ることができる。
　【００２０】
　この多孔体は、液を吸収すると水溶性バインダーが溶解し、圧縮された方向に特定の方向性をもって膨張するために、膨張方向のコントロールが容易であり、好ましく使用することができる。また、圧縮率が膨張倍率に関係するため、膨張倍率のコントロールが容易であり、バインダーの溶解速度をコントロールすることで膨張速度をもコントロールすることが出来るため、非常に好ましく使用することができる。
　【００２１】
　第２の方法は、ポリオキシエチレン単位を４０重量％以上含有するポリエーテルポリオールとポリイソシアネートとを、発泡剤の存在下、イソシアネートインデックス５０〜９７で反応させて得られるポリウレタンフォームを圧縮成形することにより、膨張方向に異方性を有した多孔体を水溶性バインダーを用いずに比較的容易に得ることができるため、好ましい。
　【００２２】
　本発明の吸収性物品に使用する三次元骨格構造を有する多孔体は、液を吸収して体積が異方性を有して膨張することが重要な要件であり、膨張異方性が１．３以上
であり
が好
６
６
１３
１４
１５
１５
　【００２３】
　さらには、使用する吸収性物品に応じて、本発明の吸収性物品に用いる多孔体は、体積膨張倍率、厚み等をコントロールすることが好ましい。尿のように粘度が低く、比較的多量に排泄されるようなものを吸収する吸収性物品、例えば、紙おむつ等では、体積膨張倍率は２〜２０倍、より好ましくは３〜１５倍、厚みは１〜１５ｍｍ、より好ましくは２〜１０ｍｍの多孔体が好ましく用いられる。
　【００２４】
　一方、液の粘度が高く比較的少量排泄されるものを吸収する吸収性物品、例えば、生理用ナプキン等では、体積膨張倍率１．３〜１０倍、より好ましくは１．５〜７倍、厚みは０．１〜５ｍｍ、より好ましくは０．３〜３ｍｍの多孔体を好ましく用いることができる。
　【００２５】
　いずれの吸収性物品も、多孔体の体積膨張に伴い、吸収空間が吸収膨張するがゆえに、従来の吸収性物品に比較し、極めて極薄の吸収性物品を提供することができる。このような、極薄の吸収性物品は、装着感を軽減することが可能で、使用者により快適な吸収性物品を提供することが可能となる。
　【００２６】
　本発明の吸収性物品に使用する多孔体は、より十分な液吸収保持力を得るため
に、
であり
が好
９
　【００２７】
　【数１
９
　　毛管浸透圧　Ｐ＝ρｇｈ６０
　　Ｐ　；毛管浸透圧（ｄｙｎｅ／ｃｍ２）
　　ρ　；生理食塩水の比重（ｇ／ｃｍ３）
　　ｇ　；９．８×１０＋２ｃｍ／Ｓ２
　　ｈ６０；生理食塩水の６０分後の吸収高さ（ｃｍ）
　【００２８】
　また、多孔体の表面が親水性であることが必要であり、この親水性は粉末法による親水度（測定法は実施例参照）により数値化されるが、この新水度ｃｏｓ　θ
が、
に、
である
２０
　【００２９】
　【数
２０
　【００３０】
　このような界面活性剤としては、親油基と親水基とを有する親水性の界面活性剤であれば特に制限されるものではないが、アニオン系界面活性剤、エチレンオキサイドの付加モル数の高い非イオン系界面活性剤が好ましい。好ましく用いられる界面活性剤としては、例えば、スルホコハク酸エステル、アルキルエーテルサルフェート、ポリオキシエチレンアルキルエーテル、ポリオキシエチレンアルキルフェノールエーテル、グリセリン脂肪酸エステル等が挙げられる。これらは単独でもこれらから適宜選択されたものの混合物であってもよい。通常、シートに対して０．０５〜１重量％で上記親水度（ｃｏｓ　θ）を付与することができるものが更に好ましい。
　【００３１】
　多孔体を構成する素材が親水性材料からなるものであれば、界面活性剤による処理の必要がなく、また長時間の使用及び再吸収時における親水性が安定していて、より好ましく使用することができる。例えばポリビニルアルコール発泡
体等
　【００３２】
　また、多孔体を構成する素材自身が、液を吸収すると膨張する素材であれば、より効果的に体積膨張させることができ、好ましく用いることが出来る。例えば、ポリオキシエチレン単位を４０重量％以上含有するポリエーテルポリオールとポリイソシアネートからなるポリウレタンフォーム、液吸収膨潤可能な微細粒子を複合したポリオレフィン、ポリビニルアルコール、ゴム物質などの複合発泡体、カルボキシレートあるいはスルホネート、サルフェート基、ホスフェート基、ホスホネート基を有するモノマーとの共重合体の発泡体等が挙げられる。
　【００３３】
　該多孔体は、吸収体に単独で使用しても十分な効果が得られるが、粉砕やパルプや他の吸収部材、例えば、吸収紙、高吸収性ポリマー等と複合しても良い。他の吸収部材と複合する場合においては、該多孔体の体積膨張機能をより効果的に発現させるには、吸収体の最上層、即ち、液透過性表面材のすぐ下に設置して構成するのが最も好ましく使用することができる。また、吸収体全面でなく、排泄部分にのみ設置しても良い。該多孔体は、一種類のみ用いても、二種類以上の多孔体を積層して用いても良い。
　【００３４】
　また、本発明の吸収性物品に用いられる液透過性表面材は、液不透過性バックシートとしては特に限定されず、従来公知の吸収性物品に用いられているものが使用できる。
　【００３５】
　【作用】
　以上の如く、本発明の吸収性物品は、吸収体に液を吸収すると体積が異方性を有して膨張する三次元的な骨格構造を有する親水性多孔体を有しているがために、従来のパルプを主とする吸収性物品とは異なり、体液を吸収すると逆に吸収空間が増大するため、再吸収速度も速く、初期状態を保つことになる。
　【００３６】
　また、体積膨張が異方性をもって身体の方向に膨張するため、吸収すればする程、身体の間に隙間がなくなり、身体とのフィット性が極めて高く表面を流れて漏れてしまうといったこともない。従って、生理用ナプキンやおむつに使用した場合、吸収空間が膨張するがゆえに、従来の吸収性物品に比べて極めて極薄にすることが可能であり、その結果極薄で極めて漏れが少なく、使用者に快適な使用感を付与することができるものである。
　【００３７】
　【実施例】
　以下、製造例及び実施例により本発明をさらに詳細に説明するが、本発明はこれらの実施例に限定されるものではない。尚、下記実施例においては、生理用ナプキンを例に挙げて説明するが、本発明は紙オムツ等にも同様に適用することができる。
　【００３８】
　まず、本実施例及び比較例で用いられる骨格構造を有する多孔体（以下、三次元的骨格構造体と称す）、表面シートを下記要領で作製した。
　【００３９】
　（１）三次元的骨格構造体の作成
　▲１▼三次元的骨格構造体Ａ
　初めに、平均分子量５０３０、水酸基価２２．３でポリオキシエチレン単位の含有量が７０重量％であるポリエーテルポリオール、ＰＲ−５００７（旭電化工業（株）製）２０００ｇとジフェニルメタンジイソシアネート（以下、ＭＤＩと称す、日本ポリウレタン工業（株）製）１８９２ｇとをフラスコに入れ、６０℃で５時間撹拌し、ＮＣＯ含量が１５．２％のプレポリマーを得、これをＡ液とした。次に、平均分子量４６９０、水酸基価３５．９でポリオキシエチレン単位の含有量が７０重量％であるポリエーテルポリオールＧＲ−５００７（旭電化工業（株）製）１１２５ｇ、架橋剤としてトリエタノールアミン（和光純薬工業（株）製）１２９ｇ、触媒としてジブチル錫ジラウレート（ＤＢＴＤＬ：和光純薬工業（株）製）３ｇ、トリエチレンジアミン（商品名：カオライザーＮｏ．３１、花王（株）製）１．５ｇ、発泡剤として水９０ｇ、整泡剤としてシリコーン系整泡剤ＳＺ−１６１０（日本ユニカー（株）製）１５ｇを混合し、Ｂ液とした。得られたＡ液とＢ液とを７２：２８の割合で混合し、直ちに成形型に流し込み放置すると、数分で発泡ゲル化した。ゲル化後、８０℃の保温機内に３０分間放置し、反応を完結し、密度０．０３ｇ／ｃｍ３のポリウレタンフォームを得た。得られたポリウレタンフォーム５０を図１０ａに示すような３００ｍｍ×３００ｍｍ×１００ｍｍ（ｘ軸×ｙ軸×ｚ軸）のフォーム試料にスライスした後、予めカルボキシメチルセルロース（以下、ＣＭＣと称す、商品名：サンローズＦ１０ＭＣ、山陽国策パルプ（株）製）２％水溶液に浸漬した後、適度に脱液し、図１０ｂに示すように一方向（ｚ軸方向）にのみ、圧縮比０．５、即ち、厚み５０ｍｍまで圧縮し、８０℃の熱風乾燥機内に一夜放置し、三次元的骨格構造体Ａを得た。尚、乾燥を促進する目的でフォームの圧縮面及び裏面に１００メッシュの金網を挟み込み圧縮した。圧縮比は、下記数
２
　【００４０】
　【数
２
　【００４１】
　▲２▼三次元的骨格構造体Ｂ
　初めに、平均分子量８３５０、ポリオキシエチレン単位の含有量が８０重量％であるポリエーテルポリオール（商品名：ブルロニックＦ６８、旭電化工業（株）製）５０重量部、ポリエチレングリコール（商品名：ＲＥＧ２０００、片山化学工業（株）製）５０重量部、架橋剤としてジエタノールアミン（商品名：ＤＥＡ、和光純薬工業（株）製）２重量部、触媒としてトリエチレンジアミン（商品名：カオライザーＮｏ３１、花王（株）製）０．０２重量部、発泡剤として水３重量部、整泡剤としてシリコーン系整泡剤（商品名：ＳＺ−１６２６、日本ユニカー（株）製）０．５重量部を加えて混合しＡ液とした。得られたＡ液にトルエンジイソシアネート２．４体／２．６体＝８０／２０（以下、ＴＤＩと称す、日本ポリウレタン工業（株）製）を２６．４重量部加え、直ちに撹拌／混合し、成形型に流し込み室温で放置すると、数分で発泡ゲル化した。ゲル化後８０℃の保温機内に３０分間放置し、反応を完結し、イソシアネートインデックス７０％、密度０．０４３ｇ／ｃｍ３のポリウレタンフォームを得た。得られたポリウレタンフォーム６０を図１０ａに示すような３００ｍｍ×３００ｍｍ×１００ｍｍ（ｘ軸×ｙ軸×ｚ軸）に切り出し、図１０ｂに示すように一方向（ｚ軸方向）にのみプレス機で圧縮比０．６、即ち、厚み６０ｍｍまで室温で圧縮成形した後取り出し三次元的骨格構造体Ｂを得た。
　【００４２】
　▲３▼三次元的骨格構造体Ｃ
　ポリエチレン−ポリプロピレン複合繊維（商品名：ＥＳＣ、チッソ（株）製）２デニール６０重量％とポリエステル（ＰＥＴ、帝人（株）製）２デニール４０重量％を均一に積繊し、複合繊維をバインダー繊維とした熱接着方式（カードウェブに１４０℃の熱風を通し、複合繊維を他の繊維と融着させることにより固定）により秤量２４０ｇ／ｍ２、密度０．０２４ｇ／ｍｍ３、厚み１０．０ｍｍの繊維集合体を得た。得られた繊維集合体５０を３００ｍｍ×３００ｍｍ×１０ｍｍ（ｘ軸×ｙ軸×ｚ軸）にサンプリングし、ＣＭＣ（商品名：サンローズＦ１０ＭＣ、山陽国策パルプ（株）製）２％、ノニオン系界面活性剤アルキルグルコシド（花王（株）製）を１％含む水溶液に浸漬した後、適度に脱液し、一方向（ｚ軸方向）にのみ圧縮比０．３、即ち、厚み３．０ｍｍまで圧縮し、８０℃の熱風乾燥機内に一夜放置し、密度０．０８ｇ／ｃｍ３の三次元的骨格構造体Ｃを得た。
　【００４３】
　▲４▼三次元的骨格構造体Ｄ
　初めに、平均分子量３０００、ポリオキシエチレン単位の含有量が０重量％であるポリエーテルポリオール（商品名：Ｇ−３０００Ｂ、旭電化工業（株）製）１００重量部、触媒としてジブチル錫ラウレート（和光純薬工業（株）製）０．５重量部、発泡剤として水３重量部、整泡剤としてシリコーン系整泡剤（商品名：ＳＦ−２９３３、トーレシリコーン（株）製）０．５重量部を加えて混合しＡ液とした。得られたＡ液にＴＤＩ３７．４重量部を加え、直ちに撹拌／混合し、成形型に流し込み室温で放置すると、数分で発泡ゲル化した。ゲル化後８０℃の保温機内に３０分間放置し、反応を完結し、密度０．０３ｇ／ｃｍ３のポリウレタンフォームを得た。これを三次元的骨格構造体Ｄを得た。
　【００４４】
　▲５▼三次元的骨格構造体Ｅ
　三次元的骨格構造体Ｅを得た後、ノニオン系の界面活性剤（商品名：エマノーン１１１２、花王（株）製）５％水溶液に浸漬し、適度に脱液した後、８０℃の熱風乾燥機にて２時間乾燥し、得られた骨格構造体を三次元的骨格構造体Ｅとした。
　【００４５】
　▲６▼三次元的骨格構造体Ｆ
　市販のポリウレタンフォーム（商品名：エバーライトスコットＨＦＷ、ブリヂストン（株）製）を使用し、三次元的骨格構造体Ｆとした。
　【００４６】
　▲７▼三次元的骨格構造体Ｇ
　ポリエチレン−ポリエステル複合繊維（商品名：ＮＢＦ（ＳＨ）Ｃ、大和紡績（株）製）５デニール５０重量％とポリエステル（ＰＥＴ、帝人（株）製）６デニール５０重量％を均一に積繊し、複合繊維をバインダー繊維として熱接着方式により秤量２４０ｇ／ｍ２、密度０．０８ｇ／ｃｍ３、厚み３．０ｍｍの繊維集合体を得た。得られた繊維集合体を３００ｍｍ×３００ｍｍ×３．０ｍｍにサンプリングし、界面活性剤２−エチルヘキシルモノスルホコハク酸ナトリウム（花王（株）製）を１％含む水溶液に浸漬した後、適度に脱液し、８０℃の熱風乾燥機にて２時間乾燥し、得られた不織布を三次元的骨格構造体Ｇとした。
　【００４７】
　（２）次いで、上記各三次元的骨格構造体Ａ〜Ｇについて、体積膨張倍率、膨張異方性、毛管浸透圧、親水度を下記方法により測定した。それぞれの結果を表１に示す。
　【００４８】
　【表１】
　【００４９】
　▲１▼体積膨張倍率、膨張異方性の測定
　まず、三次元的骨格構造体Ａ〜Ｇを縦（ｘ軸）５０ｍｍ、横（ｙ軸）５０ｍｍ、厚み（ｚ軸）１０ｍｍの直方体にスライス（カット）した。ここで、三次元的骨格構造体Ａ、Ｂは、圧縮成形方向（図１０ｂにおいてｚ軸方向）を厚み１０ｍｍとして、サンプリングした（三次元的骨格構造体Ｃ、Ｇは厚みが１０ｍｍない為、厚み３ｍｍとして測定を行った）。次いで、１０００ｍｌのビーカーに生理食塩水８００ｍｌを加え、サンプリングした試験片が浮かないよう、金網で強制的に浸漬し、３０分間放置した。その後、８０メッシュ金網上に３０分間放置して水を切り、試験片の寸法を測定、上記数
１３
１４
１５
６
　【００５０】
　得られた線膨張倍率より、体積膨張倍率、膨張異方性を下記数
２
６
　【００５１】
　【数
２
　　体積膨張率＝Ｅｘ×Ｅｙ×Ｅｚ
　【００５２】
　▲２▼毛管浸透圧（ｄｙｎｅ／ｃｍ２）、親水度（ｃｏｓ　θ）の測定
　毛管浸透圧、親水度の測定は、図１１に示す測定装置を用いて行った。まず、三次元的骨格構造体Ａ〜Ｇを縦（ｘ軸）２５０ｍｍ、横（ｙ軸）２０ｍｍ、厚み（ｚ軸）３ｍｍにスライス（カット）して、測定片５０を１０枚用意した。ここで、三次元的骨格構造体Ａ〜Ｃは、圧縮成形方向（図１０ｂにおいてｚ軸方向）を厚み３．０ｍｍとしてサンプリングした。また、三次元的骨格構造体Ｃ、Ｇは不織布製造時のマシン方向を縦方向２５０ｍｍとしてサンプリングした。
　【００５３】
　次いで、支持体５１が弛まないように測定片５０を垂下させて両端を固定した。また、図１１に示すように、３００×１００×５０ｍｍ（縦×横×深さ）の直方体の容器５２に、生理食塩水５３を４０ｍｍの高さまで入れ、生理食塩水５３中に試験片５０を浸した。試験片５０を浸した後、６０分後の最大液吸い上げ高さを測定した。１０枚の試験片５０について同様の測定をｍｍ行い、これらの平均値を計算し、求められた平均値を平均最大吸い上げ高さｈ６０ｍｍとして
上
１９
　【００５４】
削除
　【００５５】
　次に、生理食塩水５３をエタノール（ＥｔＯＨ）（試薬特級、和光純薬工業（株）製）に替え、上記と同様の手法で６０分後の測定片５０がＥｔＯＨを吸収した高さを測定し、１０点の測定片５０の平均値をもって、６０分後のＥｔＯＨの吸収高さｈ６０’とした。下記数１４により生理食塩水５３と測定片５０との親水度ｃｏｓ　θ（θ：生理食塩水と測定片との接触角）を上記する数
２０
　【００５６】
削除
　【００５７】
　（２）表面シートの作成
　▲１▼表面シート（Ａ）
　アルキルホスフェートとソルビタン脂肪酸エステルとの混合界面活性剤が０．３４重量％付着したポリエチレン／ポリプロピレン複合繊維３２（チッソ（株）製）を用いた秤量２５ｇ／ｍ２の乾式熱接着不織布に、低密度ポリエチレン３１（三井石油化学工業（株）製）を２５μラミネートしたものに、図１２に示す如く、凹部３１Ａの形成密度が５２個／ｃｍ２である表面シート（Ａ）を得た。この凹部３１Ａにおける側壁部３１Ｂの開孔３１Ｃの大きさは０．１〜２ｍｍ２であった。
　【００５８】
　▲２▼表面シート（Ｂ）
　市販の生理用ナプキン（商品名：ロリエ、花王（株）製）の表面シート（不織布）を表面シート（Ｂ）とした。
　【００５９】
　実施例１
　本実施例では、三次元的骨格構造体（Ａ）を用い、図１に示す如き吸収性物品を製造した。即ち、三次元的骨格構造体（Ａ）を縦（ｘ軸）１７５ｍｍ、横（ｙ軸）７０ｍｍ、厚み（ｚ軸）３ｍｍの直方体にスライスし吸収体２とした〔ここで、三次元的骨格構造体（Ａ）は、圧縮成形方向（図１０ｂにおいてｚ軸方向）を厚み３ｍｍとした〕。次いで、この吸収体２、ポリエチレンをラミネートした液体不透過性の防漏シート３、液体透過性の表面材として表面シート（Ａ）１、ズレ止め用テープ４を用いて、図１に示す生理用ナプキン（本発明品１）を作成した。尚、図１中符号５は剥離紙、符号６は固定用メルトである。
　【００６０】
　実施例２
　本実施例では、吸収体２として、三次元的骨格構造体（Ｂ）を用いた以外は、全て実施例１と同様にして図１に示す生理用ナプキン（本発明品２）を作成した。
　【００６１】
　実施例３
　本実施例では、吸収体２として、三次元的骨格構造体（Ｃ）を用いた以外は、全て実施例１と同様にして図１に示す生理用ナプキン（本発明品３）を作成した。
　【００６２】
　実施例４
　本実施例では、三次元的骨格構造体（Ａ）を用い、図２に示す如き吸収性物品を製造した。即ち、縦（ｘ軸）１７５ｍｍ、横（ｙ軸）７０ｍｍ、厚み（ｚ軸）３ｍｍの直方体にスライスした三次元的骨格構造体（Ａ）２０の下側に長さ１７５ｍｍ、幅７０ｍｍにカットした吸収保持シート２ｂを重ね、吸収体２とした。この吸収保持シートは、秤量３３ｇ／ｍ２の吸収性紙２ｃの間に秤量４０ｇ／ｍ２で散布された高吸収性ポリマー２ｄを挟持したものである。次いで、この吸収体２、ポリエチレンをラミネートした液体透過性の防漏シート３、液体透過性の表面材として表面シート（Ａ）１、ズレ止め用テープ４を用いて、図２に示す生理用ナプキン（本発明品４）を作成した。
　【００６３】
　実施例５
　本実施例では、液透過性表面材として表面シート（Ｂ）１を用いる以外は、全て実施例４と同様にして図２に示す生理用ナプキン（本発明品５）を作成した。
　【００６４】
　実施例６
　本実施例では、図３に示す如き、吸収性物品を製造した。即ち、厚み（ｚ軸）２ｍｍにスライスした三次元的骨格構造体（Ｂ）２ａの下側に、密度０．０６ｇ／ｃｍ３、厚み３．０ｍｍ、秤量１８０ｇ／ｍ２のパルプシート２ｅを重ね、更にその下側に実施例４に示した吸収保持シート２ｂを積層して長さ１７５ｍｍ、幅７０ｍｍにカットして吸収体２を作製した。次いで、この吸収体２、ポリエチレンをラミネートした防漏シート３、液体透過性の表面層として表面シート（Ｂ）１、ズレ止め用テープ４を用いて、図３に示す生理用ナプキン（本発明品６）を作成した。
　【００６５】
　実施例７
　本実施例では、図４に示す如き、吸収性物品を製造した。まず、密度０．０６ｇ／ｃｍ３、厚み３．０ｍｍ、秤量１８０ｇ／ｍ２のパルプシート２ｅの下側に吸収保持シート２ｂを重ね、長さ１７５ｍｍ、幅７０ｍｍにカットした。次いで、縦８０ｍｍ、横３０ｍｍ、厚み２ｍｍにスライスした。三次元的骨格構造体（Ａ）２ａを図４及び図５に示す如く、パルプシート２ｅの上層中央部に設置し、吸収体２を作成した。次いで、この吸収体２、ポリエチレンをラミネートした液体不透過性の防漏シート３、液体透過性の表面材として表面シート（Ａ）１、ズレ止め用テープ４を用いて、図４に示す生理用ナプキン（本発明品７）を作成した。
　【００６６】
　比較例１
　本比較例では、吸収体２として三次元的骨格構造体（Ｄ）を用いた以外は、全て実施例１と同様にして図１に示す生理用ナプキン（比較品１）を作成した。
　【００６７】
　比較例２
　本比較例では、吸収体２として三次元的骨格構造体（Ｅ）を用いた以外は、全て実施例１と同様にして図１に示す生理用ナプキン（比較品２）を作成した。
　【００６８】
　比較例３
　本比較例では、吸収体２として三次元的骨格構造体（Ｇ）を用いた以外は、全て実施例１と同様にして図１に示す生理用ナプキン（比較品３）を作成した。
　【００６９】
　比較例４
　本比較例では、吸収体２として三次元的骨格構造体（Ｆ）を用いた以外は、全て実施例４と同様にして図２に示す生理用ナプキン（比較品４）を作成した。
　【００７０】
　比較例５
　本比較例では、吸収体２として三次元的骨格構造体（Ａ）の代わりに、密度０．０６ｇ／ｃｍ３、秤量３００ｇ／ｍ２、厚み５ｍｍのパルプシート２ａを用いた以外は、実施例４と同様にして図２に示す生理用ナプキン（比較品５）を作成した。
　【００７１】
　比較例６
　本比較例では、吸収体２として三次元的骨格構造体（Ａ）の代わりに、密度０．０６ｇ／ｃｍ３、秤量３００ｇ／ｍ２、厚み５ｍｍのパルプシート２ａを用いた以外は、実施例５と同様にして図２に示す生理用ナプキン（比較品６）を作成した。
　【００７２】
　比較例７
　本比較例では、吸収体２として三次元的骨格構造体（Ｄ）を用いた以外は、全て実施例６と同様にして図３に示す生理用ナプキン（比較品７）を作成した。
　【００７３】
　次に、本実施例１〜７における本発明品１〜７におけた比較品１〜７それぞれの生理用ナプキンの吸収性能を観るために、下記に示す方法によって、吸収時間（吸収速度）及び再吸収時間（再吸収速度）、動的液戻り量（ｇ）及び漏れ試験を各生理用ナプキンについて行い、それぞれの結果を表２に示す。
　【００７４】
　【表２】
　【００７５】
　（１）吸収時間及び再吸収時間の測定
　図１３に示すように、実施例及び比較例で得られた試験用の生理用ナプキン８０を水平に置き、直径１０ｍｍの注入口８１のついたアクリル板８２を載せた。試験の生理用ナプキン８０に５ｇ／ｃｍ２の荷重がかかるように、更に重り８３を載せた（アクリル板８２と重り８３との重量の総和を６１３ｇとした）。注入口８１から脱繊維馬血（日本バイオテスト研究所（株）製）３ｇを注入し、液が完全に吸収されるまでの吸収時間（秒）を求める。その後、２０分間放置した後、再び馬血３ｇを注入し、吸収時間（秒）を求めた。さらに、２０分間放置した後、再び馬血３ｇを注入し、吸収時間（秒）を求めた。ひとつのサンプルで、３ｇずつ計３回（合計９ｇ）吸収時間（秒）を求めた。合計１０点のサンプルを測定し、平均血を求め、それぞれ３ｇ吸収時間、３ｇ再吸収時間、３ｇ再々吸収時間として求めた。
　【００７６】
　（２）動的液戻り量
　図１３に示すように、実施例及び比較例で得られた試験用の生理用ナプキン８０を水平に置き、直径１０ｍｍの注入口８１のついたアクリル板８２を載せた。試験の生理用ナプキン８０に５ｇ／ｃｍ２の荷重が掛かるように、更に重り８３を載せた（アクリル板８２と重り８３との重量の総和を６１３ｇとした）。注入口８１から脱繊維馬血（日本バイオテスト研究所（株）製）１０ｇを注入し、液が完全に注入されてから、２０分間放置した。その後、７５ｃｍ幅×１９５ｍｍにカットした秤量３０ｇ／ｍ２の吸収製紙を１０枚、試験用の生理用ナプキン８０の上面（肌当接面側）に重ね、図１４に示す可動式女性腰部モデル９０に、図１５に示すように吸収紙を重ねた生理用ナプキン８０を装着させ、ショーツをはかせた後、１００歩／分（５０ｍ／分）の歩行速度で１分間歩行させた。歩行後、生理用ナプキン８０と吸収紙１０枚を取り出し、吸収紙に吸収された脱繊維馬血の重量を液戻り量（ｇ）として求めた。生理用ナプキン８０は、１０点について測定し、その平均血を動的液戻り量とした。
　【００７７】
　（３）漏れ試験
　実施例及び比較例で得られた試験用の生理用ナプキン８０を、図１５に示す如く、可動式女性腰部モデル９０に装着させ、ショーツをはかせた後、１００歩／分（５０ｍ／分）の歩行速度で１０分間歩行させた。その後、チューブ９１によって脱繊維馬血を歩行させながら３ｇ注入し、その後同じ速度で１０分間歩行させ、更に、その後脱馬繊維馬血を３ｇ注入した後、１０分間歩行させ、更に、脱繊維馬血を３ｇ注入し、１０分間歩行を繰り返し、それぞれの時点でサンプル数１０枚のうちの漏れが発生した枚数を数え、それぞれの結果を前記した表２に示した。
　（４）前記した表２に示す結果によれば、吸収体に液を吸収すると体形膨張する親水性三次元的骨格構造体を用いた本発明品１〜７は、吸収速度、特に再吸収速度に優れ且つ液戻り量が少なく、極めて漏れの少ないことがわかる。また、従来のパルプ吸収体と比べても、極薄の吸収性物品を形成することができ、極めて快適に着用することができることがわかる。
　【００７８】
　【発明の効果】
　本発明の吸収性物品は、体液を吸収すればする程、体積が異方性を有して身体の方向に膨張するため、身体とのフィット性が極めて高い。また、吸収空間が増大することにより、吸収速度、特に一度吸収した後の再吸収速度が速く、液戻り量の少ない。従って、使用者に非常に快適で、漏れも少ない吸収性物品を提供することができる。
【図面の簡単な説明】
　【図１】
　本発明の吸収性物品の一実施例である生理用ナプキンの横方向の断面図である。
　【図２】
　本発明の吸収性物品の他の実施例を示す断面図である。
　【図３】
　本発明の吸収性物品の他の実施例を示す断面図である。
　【図４】
　本発明の吸収性物品の他の実施例を示す断面図である。
　【図５】
　図４に示す生理用ナプキンの吸収体を上面から見た平面図である。
　【図６】
　従来の生理用ナプキンを示す断面図である。
　【図７】
　従来の生理用ナプキンを示す断面図である。
　【図８】
　従来の生理用ナプキンを示す断面図である。
　【図９】
　従来の生理用ナプキンを示す断面図である。
　【図１０ａ】
　三次元的骨格構造体の圧縮方向を示す斜視図である。
　【図１０ｂ】
　三次元的骨格構造体の圧縮方向を示す斜視図である。
　【図１１】
　親水度、毛管浸透圧の測定に用いられる測定装置を示す斜視図である。
　【図１２】
　図１に示す生理用ナプキンの表面シートを拡大して示す斜視図である。
　【図１３】
　吸収速度及び動的液戻り量の測定に用いられる測定装置を示す断面図である。
　【図１４】
　動的液戻り量の測定及び漏れ試験に用いられる可動式女性腰部モデルを示す斜視図である。
　【図１５】
　可動式女性腰部モデルに試験用の生理用ナプキンを装着させた状態を示す斜視図である。
　【符号の説明】
　１　表面シート
　２　吸収体
　３　防漏シート